(57)【要約】【課題】印刷部（特に、紫外線硬化型のインクジェットインクを用いて形成された印刷部）との密着性に優れたラミネートフィルムおよび印刷体を提供すること。【解決手段】本発明のラミネートフィルムは、紫外線硬化型のインクジェットインクを用いて形成された印刷部を被覆するラミネートフィルムであって、フィルム基材と、粘着剤層とを備え、紫外線硬化型のインクジェットインクを用いて形成されたベタ印刷の印刷面に対する粘着力が３．０Ｎ／２５ｍｍ以上であることを特徴とする。【選択図】図１
2019065249.tif 000002
【特許請求の範囲】
【請求項１】
紫外線硬化型のインクジェットインクを用いて形成された印刷部を被覆するラミネートフィルムであって、
フィルム基材と、粘着剤層とを備え、
紫外線硬化型のインクジェットインクを用いて形成されたベタ印刷の印刷面に対する粘着力が３．０Ｎ／２５ｍｍ以上であることを特徴とするラミネートフィルム。
【請求項２】
２３℃における前記粘着剤層の表面に対する水の接触角が５０°以上９０°以下である請求項１に記載のラミネートフィルム。
【請求項３】
前記粘着剤層を構成する粘着剤は、構成モノマーとして水酸基またはカルボキシル基を有するモノマーを５質量％以上２０質量％以下の割合で含むものである請求項１または２に記載のラミネートフィルム。
【請求項４】
前記粘着剤は、アクリル系粘着剤であり、前記構成モノマーとしてアクリル酸を含んでいる請求項３に記載のラミネートフィルム。
【請求項５】
前記粘着剤層は、主剤としての粘着剤１００質量部に対して、架橋剤を０．０５質量部以上１．５質量部以下の割合で含む組成物を用いて形成されたものである請求項１ないし４のいずれか１項に記載のラミネートフィルム。
【請求項６】
前記フィルム基材は、ポリエステル、ポリオレフィンの少なくとも一方を含む材料で構成されたものである請求項１ないし５のいずれか１項に記載のラミネートフィルム。
【請求項７】
紫外線硬化型のインクジェットインクは、アクリル系のインクである請求項１ないし６のいずれか１項に記載のラミネートフィルム。
【請求項８】
前記印刷部が設けられた被着体と、前記印刷部を被覆するように貼着された請求項１ないし７のいずれか１項に記載のラミネートフィルムとを有することを特徴とする印刷体。
【請求項９】
前記被着体は、前記印刷部が形成された面とは反対側の面に第２の粘着剤層を有している請求項８に記載の印刷体。
【発明の詳細な説明】
【技術分野】
【０００１】
本発明は、ラミネートフィルムおよび印刷体に関する。
【背景技術】
【０００２】
従来、種々の目的で、粘着シートが広く用いられている。粘着シートとしては、例えば、印刷部を有する被着体に貼着して用いられるオーバーラミネート用粘着シート（ラミネートフィルム）がある（例えば、特許文献１を参照）。
【０００３】
このようなラミネートフィルムを用いることにより、印刷部が保護され、場合によっては、被着面に対して高級感や光沢感等の美観性も付与される。
【０００４】
しかしながら、印刷部が紫外線硬化型インクを用いてインクジェットにより形成されたものである場合、印刷部と、当該印刷部上に貼着されたラミネートフィルムとの密着性を十分なものとすることが困難で、剥離しやすいという問題があった。
【先行技術文献】
【特許文献】
【０００５】
【特許文献１】特開２００４−８３８３７号公報
【発明の概要】
【発明が解決しようとする課題】
【０００６】
本発明の目的は、印刷部（特に、紫外線硬化型のインクジェットインクを用いて形成された印刷部）との密着性に優れたラミネートフィルムおよび印刷体を提供することにある。
【課題を解決するための手段】
【０００７】
このような目的は、下記（１）〜（９）に記載の本発明により達成される。
（１）  紫外線硬化型のインクジェットインクを用いて形成された印刷部を被覆するラミネートフィルムであって、
フィルム基材と、粘着剤層とを備え、
紫外線硬化型のインクジェットインクを用いて形成されたベタ印刷の印刷面に対する粘着力が３．０Ｎ／２５ｍｍ以上であることを特徴とするラミネートフィルム。
【０００８】
（２）  ２３℃における前記粘着剤層の表面に対する水の接触角が５０°以上９０°以下である上記（１）に記載のラミネートフィルム。
【０００９】
（３）  前記粘着剤層を構成する粘着剤は、構成モノマーとして水酸基またはカルボキシル基を有するモノマーを５質量％以上２０質量％以下の割合で含むものである上記（１）または（２）に記載のラミネートフィルム。
【００１０】
（４）  前記粘着剤は、アクリル系粘着剤であり、前記構成モノマーとしてアクリル酸を含んでいる上記（３）に記載のラミネートフィルム。
【００１１】
（５）  前記粘着剤層は、主剤としての粘着剤１００質量部に対して、架橋剤を０．０５質量部以上１．５質量部以下の割合で含む組成物を用いて形成されたものである上記（１）ないし（４）のいずれかに記載のラミネートフィルム。
【００１２】
（６）  前記フィルム基材は、ポリエステル、ポリオレフィンの少なくとも一方を含む材料で構成されたものである上記（１）ないし（５）のいずれかに記載のラミネートフィルム。
【００１３】
（７）  紫外線硬化型のインクジェットインクは、アクリル系のインクである上記（１）ないし（６）のいずれかに記載のラミネートフィルム。
【００１４】
（８）  前記印刷部が設けられた被着体と、前記印刷部を被覆するように貼着された上記（１）ないし（７）のいずれかに記載のラミネートフィルムとを有することを特徴とする印刷体。
【００１５】
（９）  前記被着体は、前記印刷部が形成された面とは反対側の面に第２の粘着剤層を有している上記（８）に記載の印刷体。
【発明の効果】
【００１６】
本発明によれば、印刷部（特に、紫外線硬化型のインクジェットインクを用いて形成された印刷部）との密着性に優れたラミネートフィルムおよび印刷体を提供することができる。
【図面の簡単な説明】
【００１７】
【図１】本発明のラミネートフィルムの好適な実施形態を示す模式的な縦断面図である。
【図２】本発明の印刷体の第１実施形態を示す模式的な縦断面図である。
【図３】本発明の印刷体の第２実施形態を示す模式的な縦断面図である。
【発明を実施するための形態】
【００１８】
以下、本発明の好適な実施形態について詳細に説明する。
［ラミネートフィルム］
まず、本発明のラミネートフィルムについて説明する。
【００１９】
図１は、本発明のラミネートフィルムの好適な実施形態を示す模式的な縦断面図であり、図２は、本発明の印刷体の第１実施形態を示す模式的な縦断面図である。
【００２０】
ラミネートフィルム１０は、紫外線硬化型のインクジェットインクを用いて形成された印刷部２２を被覆するものであり、フィルム基材１１と、粘着剤層１２とを備えている。そして、ラミネートフィルム１０は、紫外線硬化型のインクジェットインクを用いて形成されたベタ印刷の印刷面（平面）に対する粘着力が３．０Ｎ／２５ｍｍ以上である。
【００２１】
これにより、ラミネートフィルム１０は、印刷部２２との密着性に優れたものとなり、印刷部２２を有する被着体２０から不本意な剥離が生じにくいものとなる。
【００２２】
特に、従来においては、印刷部が紫外線硬化型インクを用いてインクジェットにより形成されたものである場合、印刷部と、当該印刷部上に貼着されたラミネートフィルムとの密着性を十分なものとすることが困難で、剥離しやすいという問題があったが、本発明に係るラミネートフィルム１０によれば、紫外線硬化型のインクジェットインクを用いて形成された印刷部２２との密着性を十分に優れたものとすることができる。特に、インクジェット用インクには、ノズルからの吐出性を良くするためにシリコーンが添加されていることが多いが、このような場合、印刷部とラミネートフィルムとの密着性が低くなるという問題がより顕著に発生していた。なお、被着体２０については、後に詳述する。
【００２３】
紫外線硬化型のインクジェットインクを用いて形成されたベタ印刷の印刷面に対するラミネートフィルム１０の粘着力は、３．０Ｎ／２５ｍｍ以上であればよいが、３．５Ｎ／２５ｍｍ以上であるのが好ましく、４．０Ｎ／２５ｍｍ以上１０Ｎ／２５ｍｍ以下であるのがより好ましい。
これにより、前述したような効果がより顕著に発揮される。
【００２４】
なお、粘着力は、ＪＩＳ  Ｚ  ０２３７：２００９に規定される方法に準拠して測定することができる。
【００２５】
＜フィルム基材＞
フィルム基材１１は、粘着剤層１２を支持する機能を有する部位である。
【００２６】
フィルム基材１１は、通常、被着体２０に貼着した状態で、印刷部２２を視認することができる程度の光透過性（透明性）を有することが求められるが、フィルム基材１１の構成材料は、特に限定されない。
【００２７】
フィルム基材１１の構成材料としては、例えば、ポリエチレンテレフタレート、ポリブチレンテレフタレート、ポリエチレンナフタレート等のポリエステル、ポリエチレン、ポリプロピレン等のポリオレフィン、アセチルセルロースブチレート、ポリビニルアルコール、エチレン−酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッ素樹脂、ポリアミド、アクリル樹脂、ノルボルネン系樹脂、シクロオレフィン樹脂等が挙げられる。
【００２８】
中でも、フィルム基材１１は、ポリエステル、ポリオレフィンの少なくとも一方を含む材料で構成されたものであることが好ましく、ポリエチレンテレフタレート、ポリプロピレンのうち少なくとも一方を含む材料で構成されたものであるのがより好ましい。
【００２９】
フィルム基材１１が前記のような材料で構成されていると、透明性、価格、粘着剤層１２との密着性等の観点から特に有利である。
【００３０】
フィルム基材１１のヘーズ値は、１％以下であるのが好ましい。
これにより、ラミネートフィルム１０は十分な透明性を有するものとなり、ラミネートフィルム１０で被覆された印刷部２２の視認性の低下をより効果的に防止することができる。
【００３１】
ヘーズ値は、例えば、ヘーズメーター（例えば、日本電色工業社製ヘーズメーター「ＮＤＨ  ２０００」等）を用いて、ＪＩＳ  Ｋ７１３６：２０００に記載の方法に準拠した測定により求めることができる。
【００３２】
フィルム基材１１の厚さは、特に限定されないが、１２μｍ以上３００μｍ以下であるのが好ましく、１６μｍ以上５０μｍ以下であるのがより好ましい。
【００３３】
フィルム基材１１には、例えば、粘着剤層１２との密着性を向上させる等の目的で、表面処理が施されたものであってもよい。
このような表面処理としては、例えば、コロナ処理等が挙げられる。
【００３４】
＜粘着剤層＞
粘着剤層１２は、粘着剤を含む材料で構成されており、被着体２０に接合する部位である。
【００３５】
２３℃における粘着剤層１２の表面に対する水の接触角は、５０°以上９０°以下であるのが好ましい。
【００３６】
本発明者は、粘着剤層１２の親水性を制御することにより、粘着力を高めることができることに想到し、粘着剤層１２の親水性を、表面に対する水との接触角で定量的に規定した。接触角を上記範囲とすることにより、上記のような粘着力を実現することができる。
【００３７】
２３℃における粘着剤層１２の表面に対する水の接触角は、５０°以上９０°以下であるのが好ましいが、５５°以上８５°以下であるのがより好ましく、６０°以上８０°以下であるのがさらに好ましい。
これにより、前述したような効果がより顕著に発揮される。
【００３８】
なお、水の接触角は、ＪＩＳ  Ｒ  ３２５７：１９９９に記載の静滴法に準拠した測定により求めることができる。
【００３９】
粘着剤層１２を構成する粘着剤は、特に限定されないが、例えば、アクリル系粘着剤、ポリエステル系粘着剤、ウレタン系粘着剤、ゴム系粘着剤、シリコーン系粘着剤等が挙げられるが、アクリル系粘着剤が好ましい。
【００４０】
粘着剤層１２がアクリル系粘着剤を含むものであると、印刷部２２を構成する紫外線硬化型インクジェットインクがアクリル系のインクである場合に、印刷部２２と粘着剤層１２との親和性が特に優れたものとなり、印刷部２２が設けられた被着体２０に対するラミネートフィルム１０の密着性をさらに向上させることができる。
【００４１】
粘着剤層１２を構成する粘着剤は、構成モノマーとして、親水性の官能基を有するモノマーを含むものであるのが好ましい。
【００４２】
これにより、容易かつ確実に粘着剤層１２の親水性をより好適なものとすることができ、粘着剤層１２の被着体２０に対する粘着力をより優れたものとすることができる。
【００４３】
粘着剤の構成モノマーが有する親水性の官能基としては、例えば、水酸基、カルボキシル基、アミノ基等が挙げられるが、中でも、水酸基、カルボキシル基が好ましい。
【００４４】
これにより、容易かつ確実に粘着剤層１２の親水性をさらに好適なものとすることができ、粘着剤層１２の被着体２０に対する粘着力をさらに優れたものとすることができる。また、粘着剤層１２中における架橋密度を好適に調整することができ、粘着剤の凝集力、粘着剤層１２による粘着力を容易に好適なものとすることができる。
【００４５】
特に、粘着剤層１２を構成する粘着剤は、構成モノマーとして水酸基またはカルボキシル基を有するモノマーを５質量％以上２０質量％以下の割合で含むものであるのが好ましい。
【００４６】
これにより、容易かつ確実に粘着剤層１２の親水性をより好適なものとすることができ、粘着剤層１２の被着体２０に対する粘着力をより優れたものとすることができる。また、粘着剤層１２中における架橋密度をさらに好適に調整することができ、粘着剤の凝集力、粘着剤層１２による粘着力をさらに容易に好適なものとすることができる。
【００４７】
上記のように、粘着剤層１２を構成する粘着剤中における水酸基またはカルボキシル基を有するモノマーの含有率（モノマー換算）は、５質量％以上２０質量％以下であるのが好ましいが、６質量％以上１８質量％以下であるのがより好ましく、７質量％以上１０質量％以下であるのがさらに好ましい。
これにより、前述したような効果がより顕著に発揮される。
【００４８】
特に、粘着剤層１２を構成する粘着剤は、アクリル系粘着剤であり、構成モノマーとしてアクリル酸を含んでいることが好ましい。
【００４９】
これにより、印刷部２２を構成する紫外線硬化型インクジェットインクがアクリル系のインクである場合に、印刷部２２と粘着剤層１２との親和性が特に優れたものとなり、印刷部２２が設けられた被着体２０に対するラミネートフィルム１０の密着性をさらに向上させることができる。
【００５０】
粘着剤層１２を構成する粘着剤がアクリル系粘着剤である場合、当該アクリル系粘着剤は、例えば、モノマー成分として、主として粘着性の付与に寄与する主モノマー成分と、主として接着性や凝集力の付与に寄与するコモノマー成分と、主として架橋点や接着性改良に寄与する官能基含有モノマー成分とを含む重合体であってもよい。
【００５１】
主モノマー成分としては、例えば、エチル（メタ）アクリレート、ｎ−ブチル（メタ）アクリレート、イソブチル（メタ）アクリレート、ペンチル（メタ）アクリレート、ｎ−ヘキシル（メタ）アクリレート、２−エチルヘキシル（メタ）アクリレート、オクチル（メタ）アクリレート等の（メタ）アクリル酸アルキルエステル等が挙げられる。
【００５２】
コモノマー成分としては、例えば、メチル（メタ）アクリレート、ラウリル（メタ）アクリレート、ステアリル（メタ）アクリレート、トリデシル（メタ）アクリレート、ベンジル（メタ）アクリレート、２−メトキシエチル（メタ）アクリレート、シクロヘキシル（メタ）アクリレート、酢酸ビニル、スチレン、アクリロニトリル等が挙げられる。
【００５３】
官能基含有モノマー成分としては、例えば、（メタ）アクリル酸、マレイン酸、イタコン酸等のカルボキシ基を有するモノマーや、２−ヒドロキシエチル（メタ）アクリレート、２−ヒドロキシプロピル（メタ）アクリレート、４−ヒドロキシブチル（メタ）アクリレート、Ｎ−メチロール（メタ）アクリルアミド等の水酸基を有するモノマー等が挙げられる。
【００５４】
粘着剤層１２を構成する粘着剤は、架橋構造を有しても、架橋構造を有していなくてもよいが、架橋構造を有しているのが好ましい。
【００５５】
これにより、粘着剤の凝集力、粘着剤層１２による粘着力を容易に好適なものとすることができる。
【００５６】
架橋構造の形成に用いることができる架橋剤としては、例えば、エポキシ系化合物、イソシアネート化合物、金属キレート化合物（例えば、アルミキレート系化合物等）、金属アルコキシド、金属塩、アミン化合物、ヒドラジン化合物、アルデヒド化合物等が挙げられる。
【００５７】
中でも、エポキシ系架橋剤を用いることで、架橋性や粘着性をより好適に調整することができる。
【００５８】
また、アルミキレート系架橋剤を用いた場合、アルミキレートが、樹脂中のカルボキシル基含有モノマー由来のカルボキシル基と反応して架橋構造を形成する。その結果、より好適な粘弾性特性を付与することができる。
【００５９】
また、イソシアネート系架橋剤を用いることで、より効率よく架橋反応が進行させることができるとともに、粘着剤層１２の耐光性をより優れたものとすることができる。
【００６０】
粘着剤層１２は、主剤としての粘着剤１００質量部に対して、架橋剤を０．０５質量部以上１．５質量部以下の割合で含む組成物を用いて形成されたものであるのが好ましい。
【００６１】
これにより、粘着剤の凝集力、粘着剤層１２による粘着力をより好適な条件に調整することができる。また、粘着剤層１２の親水性をより好適な条件に制御することができ、粘着剤層１２による粘着力をより向上させることができる。
【００６２】
これに対し、粘着剤に対する架橋剤の比率が低すぎると、粘着剤における架橋度が低く、粘着剤層１２の凝集力が不十分になりやすくなる。
【００６３】
また、粘着剤に対する架橋剤の比率が高すぎると、前述した極性基の多くが架橋反応に関与し、残存する極性基が少なくなり、粘着剤層１２の親水性が不十分になりやすくなる。
【００６４】
また、粘着剤層１２は、粘着剤以外の成分（その他の成分）が含まれていてもよい。このような成分としては、例えば、可塑剤、粘着付与剤、安定剤等が挙げられる。
【００６５】
特に、粘着剤層１２中に可塑剤が含まれていると、粘着剤層１２の応力緩和性を向上させることができ、印刷部２２が設けられた被着体２０に対する密着性を向上させることができる。
【００６６】
粘着剤層１２の平均厚さは、特に限定されないが、１μｍ以上２００μｍ以下であるのが好ましく、５μｍ以上１００μｍ以下であるのがより好ましく、１０μｍ以上５０μｍ以下であるのがさらに好ましい。
【００６７】
［印刷体］
次に、本発明の印刷体について説明する。
【００６８】
（第１実施形態）
図２は、本発明の印刷体の第１実施形態を示す模式的な縦断面図である。
【００６９】
図２に示すように、印刷体１００は、印刷部２２（紫外線硬化型のインクジェットインクを用いて形成された印刷部２２）が設けられた被着体２０と、印刷部２２を被覆するように貼着された、前述したラミネートフィルム１０とを有している。そして、被着体２０は、印刷部２２を支持する印刷基材２１を有している。言い換えると、被着体２０は、印刷基材２１と、印刷部２２とを有している。
【００７０】
これにより、ラミネートフィルム１０と印刷部２２との密着性に優れ、ラミネートフィルム１０の被着体２０から不本意な剥離が生じにくい印刷体１００を提供することができる。特に、紫外線硬化型のインクジェットインクを用いることによる利益（印刷部の優れた硬度、耐久性、印刷体の優れた生産性等）を享受しつつ、上記のような効果を発揮することができる。
【００７１】
以下、被着体２０について詳細に説明する。
本実施形態において、被着体２０は、印刷基材２１と、印刷部２２とを有している。
【００７２】
＜印刷基材＞
印刷基材２１は、形状のものであってもよいが、以下の説明では、シート状をなすものである場合について中心的に説明する。
【００７３】
印刷基材２１は、いかなる材料で構成されたものであってもよいが、印刷基材２１の構成材料としては、例えば、ポリエチレンテレフタレート、ポリブチレンテレフタレート、ポリエチレンナフタレート等のポリエステル、ポリエチレン、ポリプロピレン等のポリオレフィン、ポリ塩化ビニル、アセチルセルロースブチレート、ポリビニルアルコール、エチレン−酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッ素系樹脂、ポリアミド、アクリル系樹脂、ノルボルネン系樹脂、シクロオレフィン系樹脂等の各種樹脂材料、合成紙、上質紙、コート紙、グラシン紙、ラミネート紙等の紙等が挙げられる。
【００７４】
＜印刷部＞
印刷部２２は、紫外線硬化型のインクジェットインクを用いて形成されたものである。より具体的には、紫外線硬化型のインクを、インクジェット法により吐出した後に紫外線の照射により硬化させて形成されたものである。
【００７５】
このような印刷部２２は、水系インクや溶剤系インク等を用いて形成された印刷部に比べて、硬度、耐擦性等の観点から有利である。また、インクが付与される基材が非浸透性のものであっても、好適に印刷部を保持することができ、インクの不本意な濡れ広がり等による印刷パターンの精度の低下等が効果的に防止される。
【００７６】
印刷部２２は、例えば、文字、図形、記号、絵、模様等の情報を構成し、表示するものである。また、印刷部２２は、例えば、単色のインクによるベタ印刷層であってもよい。
【００７７】
印刷部（印刷層）２２の厚さは、特に限定されないが、０．５μｍ以上３０μｍ以下であるのが好ましく、１μｍ以上１０μｍ以下であるのがより好ましい。
【００７８】
以下、印刷部２２の形成に用いる紫外線硬化型のインクジェットインクについて詳細に説明する。
【００７９】
紫外線硬化型のインクジェットインクは、インクジェット法により吐出され、紫外線を照射されることによって硬化するものであればよいが、以下のような条件を満足するのが好ましい。
【００８０】
すなわち、紫外線硬化型のインクジェットインクは、アクリル系のインクであることが好ましい。
【００８１】
これにより、紫外線硬化型のインクジェットインクの硬化性、印刷部２２の硬度、耐光性等をより優れたものとすることができる。また、ラミネートフィルム１０の粘着剤層１２がアクリル系粘着剤を含む材料で構成されたものである場合に、印刷部２２と粘着剤層１２との親和性が向上し、これらの密着性をより優れたものとすることができる。
【００８２】
アクリル系のインクを構成するアクリル系材料としては、（メタ）アクリル酸、（メタ）アクリル酸エステル、アミノ（メタ）アクリレートや、これらのうち少なくとも１種を含む重合体（例えば、ダイマー、トリマー、オリゴマー、プレポリマー等）が挙げられる。
【００８３】
アクリル系のインクを構成するアクリル系材料の具体例としては、例えば、２−ヒドロキシエチル（メタ）アクリレート、２−エチルヘキシル（メタ）アクリレート、ベンジル（メタ）アクリレート、メチル（メタ）アクリレート、エチル（メタ）アクリレート、プロピル（メタ）アクリレート、ブチルアクリレート、ヘキシル（メタ）アクリレート、オクチル（メタ）アクリレート、グリシジル（メタ）アクリレート、ビスグリシジル（メタ）アクリレート、ジメチルアミノエチル（メタ）アクリレート、ポリエチレングリコールジ（メタ）アクリレート、トリメチロールプロパントリ（メタ）アクリレート、ラウリル（メタ）アクリレート、ステアリル（メタ）アクリレート、含リン（メタ）アクリレート等が挙げられる。
【００８４】
アクリル系のインクは、上記のようなアクリル系材料と重合し得る非アクリル系の成分（非アクリル系重合成分）を含んでいてもよい。
【００８５】
非アクリル系重合成分としては、例えば、アクリロニトリル、スチレン、スチレン誘導体、イタコン酸、マレイン酸、無水マレイン酸、マレイン酸モノアルキルエステル、シトラコン酸、無水シトラコン酸、シトラコン酸モノアルキルエステル等のカルボキシル基含有重合性モノマー等が挙げられる。
【００８６】
また、紫外線硬化型のインクジェットインクは、上記以外の成分（その他の成分）を含んでいてもよい。このような成分としては、例えば、シリコーン等の吐出安定剤、非重合性の有機溶剤、顔料、染料等の各種着色剤、フィラー、光重合開始剤、紫外線吸収剤、酸化防止剤、熱重合防止剤等の安定剤、レベリング剤、消泡剤、増粘剤、沈降防止剤、顔料分散剤、帯電防止剤、防曇剤等の界面活性剤類、ワックス、スリップ剤、近赤外線吸収剤等が挙げられる。
【００８７】
紫外線硬化型のインクジェットインクが非重合性の有機溶剤を含んでいると、例えば、インクジェットインクの粘度調整、印刷部２２の厚さ調整等をより好適に行うことができたり、インクジェット法による吐出安定性、印刷基材２１へのインクジェットインクの濡れ性、印刷部２２の密着性をより好適なものとすることができる。
【００８８】
有機溶剤としては、例えば、低級アルコール類、ケトン類、エーテル類、セロソルブ類、酢酸ｎ−ブチル、ジエチレングリコールモノアセテート等のエステル類、ハロゲン化炭化水素類、炭化水素類等が挙げられる。
【００８９】
印刷部２２の形成には、複数種のインクジェットインクを用いてもよい。例えば、複数色のインクジェットインクを用いてもよい。
【００９０】
（第２実施形態）
図３は、本発明の印刷体の第２実施形態を示す模式的な縦断面図である。
【００９１】
以下、印刷体の第２実施形態について、前述した実施形態との相違点を中心に説明し、同様の事項はその説明を省略する。
【００９２】
図３に示すように、本実施形態の印刷体１００は、印刷基材２１の印刷部２２が形成された面とは反対側の面に、第２の粘着剤層２３を有しており、さらに、第２の粘着剤層２３の印刷基材２１に対向する面とは反対側の面に接触する剥離ライナー２４を有している。
【００９３】
このような構成により、被着体２０を他の部材に好適に貼着することができる。また、剥離ライナー２４を有することにより、例えば、被着体２０の保管時や被着体２０（印刷基材２１）への印刷部２２の形成時等において、第２の粘着剤層２３を好適に保護することができるとともに、必要時においては、剥離ライナー２４を剥離することにより、被着体２０を他の部材に好適に貼着することができる。
【００９４】
＜第２の粘着剤層＞
第２の粘着剤層２３を構成する粘着剤は、特に制限されないが、例えば、アクリル系粘着剤、ポリエステル系粘着剤、ウレタン系粘着剤、ゴム系粘着剤、シリコーン系粘着剤等を使用することができる。
【００９５】
第２の粘着剤層２３の厚さは、特に制限されないが、５μｍ以上２００μｍ以下であるのが好ましく、１０μｍ以上５０μｍ以下であるのがより好ましい。
【００９６】
＜剥離ライナー＞
剥離ライナー２４としては、例えば、剥離基材の片面に剥離処理が施されたものを用いることができる。
【００９７】
剥離基材の構成材料としては、例えば、ポリエチレンテレフタレート、ポリブチレンテレフタレート、ポリエチレンナフタレート等のポリエステル、ポリエチレン、ポリプロピレン等のポリオレフィン、ポリ塩化ビニル、アセチルセルロースブチレート、ポリビニルアルコール、エチレン−酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッ素系樹脂、ポリアミド、アクリル系樹脂、ノルボルネン系樹脂、シクロオレフィン系樹脂等の各種樹脂材料、合成紙、上質紙、クラフト紙、グラシン紙、ラミネート紙等の紙等が挙げられる。
【００９８】
また、剥離処理を行うための剥離処理剤としては、シリコーン、長鎖アルキル系樹脂、フッ素系樹脂等を例示することができる。
【００９９】
剥離ライナー２４の厚さは、特に限定されないが、１０μｍ以上１５０μｍ以下であるのが好ましく、２０μｍ以上１３０μｍ以下であるのがより好ましい。
【０１００】
本実施形態の印刷体１００は、例えば、印刷部２２を設けたラベルとして使用することができる。そして、粘着部を備えた粘着ラベルは、例えば、商品に貼付されて、消費者・購買者に対する情報を表示するものとして使用することができる。
【０１０１】
印刷部２２の表示内容、ラベルの形態としては、特に限定されるものではなく、例えば同じ内容が印刷されて大量生産されるようなラベルであってもよいし、ＩＤナンバー、シリアルナンバー等、個体識別のために個々に異なる内容が印刷されて用いられるようなラベルであってもよい。
【０１０２】
なお、印刷体１００が適用される対象となる商品等の具体的な形態に特に制限はなく、例えば、食品、化粧品、銘板、改ざん防止が必要な商品等の各種商品（容器、包装体を含む）に適用される。従来のラベルをＰＥＴボトル（プラスチックボトル）の曲面部等に貼着した場合に、ラミネートフィルムが不本意に剥離する場合があったが、本実施形態のラミネートフィルムを有するラベルでは、ラミネートフィルムが印刷部上に強く密着しているので、ラミネートフィルムが剥がれることが抑制される。
【０１０３】
以上、本発明の好適な実施形態について説明したが、本発明は、これらに限定されるものではない。
【０１０４】
例えば、ラミネートフィルム、印刷体を構成する各部は、同様の機能を発揮し得る任意の構成のものと置換することができる。また、任意の構成が付加されていてもよい。例えば、ラミネートフィルムは、フィルム基材と粘着剤層との間に、少なくとも１層の中間層を有していてもよい。
【０１０５】
また、ラミネートフィルムは、フィルム基材の粘着剤層に対向する面とは反対の面側に、少なくとも１層の被覆層を有していてもよい。例えば、ラミネートフィルムの表面を保護する等の機能を有するコート層が設けられていてもよい。
【実施例】
【０１０６】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１０７】
［１］ラミネートフィルムの製造
（実施例１）
（１）粘着剤組成物の調製
まず、モノマーとして、ブチルアクリレート（ＢＡ）と、酢酸ビニル（ＶＡｃ）と、アクリル酸（ＡＡ）とを９０：１：９の質量比で含む共重合体（主剤）を有機溶媒であるトルエンに溶解した溶液を用意した。
【０１０８】
次に、前記主剤１００質量部に対し、０．０９質量部のエポキシ系架橋剤を添加し混合することにより粘着剤組成物を得た。
【０１０９】
（２）粘着剤層の形成
上記のようにして調製した粘着剤組成物を、ロールコーターを用いて２５μｍの塗布厚で、厚さ１６μｍのポリエチレンテレフタレート（ＰＥＴ）製のフィルム基材上に塗布し、その後、１００℃で３分間の加熱処理を施すことにより、塗膜の乾燥、架橋反応を進行させ、粘着剤層を形成した。これにより図１に示すようなラミネートフィルムを得た。
【０１１０】
（実施例２、３）
主剤の組成、架橋剤の種類・添加量を、表１に示すようにした以外は、前記実施例１と同様にして、粘着剤組成物を調製し、ラミネートフィルムを作製した。
【０１１１】
（比較例１）
主剤の組成、架橋剤の種類・添加量を、表１に示すようにした以外は、前記実施例１と同様にして、粘着剤組成物を調製し、ラミネートフィルムを作製した。
【０１１２】
前記各実施例および比較例のラミネートフィルムの製造に用いた粘着剤組成物中に含まれる主剤の組成、架橋剤の種類・含有率を表１にまとめて示した。また、表１には、前記各実施例および比較例のラミネートフィルムの粘着剤層の表面に対する水の接触角の値も示した。なお、水の接触角は、ＪＩＳ  Ｒ  ３２５７：１９９９に記載の静滴法に準拠した測定により求めた。また、前記各実施例および比較例でのフィルム基材のヘーズ値は、いずれも、１％以下であった。なお、ヘーズ値は、ヘーズメーター（例えば、日本電色工業社製、ＮＤＨ  ２０００）を用いて、ＪＩＳ  Ｋ７１３６：２０００に記載の方法に準拠した測定により求めた。
【０１１３】
【表１】
2019065249.tif 000003
【０１１４】
［２］ベタ印刷の印刷面に対する粘着力
前記各実施例および比較例のラミネートフィルムを試料として以下のようにして粘着力を測定した。まず、ＪＩＳ  Ｚ０２３７：２００９の粘着力の測定法に準拠して、各ラミネートフィルム１０を幅２５ｍｍ、長さ２５０ｍｍに切断し、試験片を得た。
【０１１５】
一方、インクジェットプリンター（岩崎通信機社製  ラベルマイスターＥＭ−２５０W）を用いて、紫外線硬化型のインクジェットインクを、ポリエチレンテレフタレート（ＰＥＴ）製のフィルムの全面にベタ印刷し、紫外線を照射することにより硬化させた。紫外線硬化型のインクジェットインクとしては、インクジェットインク（岩崎通信機社製、ラベルマイスターインク  シアン  ＬＭ−Ｃ）を用いた。
【０１１６】
上記ラミネートフィルムの粘着剤層がＰＥＴフィルムのベタ印刷面に対向するように、ラミネートフィルムをベタ印刷面が設けられたＰＥＴフィルム上に載置し、その後、質量２ｋｇのゴムローラを１往復させて、ベタ印刷面に圧着した。
【０１１７】
貼着後２４時間放置し、その後、引張試験機を用い、ＪＩＳ  Ｚ０２３７：２００９に規定される方法に準拠して、試験片を１８０°の角度で剥離速度３００ｍｍ／ｍｉｎの条件で剥離して粘着力を測定した。
【０１１８】
［３］被着体の製造
厚さ５０μｍのポリエチレンテレフタレート製の印刷基材と、アクリル系粘着剤からなる厚さ２０μｍの第２の粘着剤層と、剥離ライナーとが、この順に積層された被着体を用意した。
【０１１９】
当該被着体の印刷基材の表面（第２の粘着剤層に対向する面とは反対側の面）に、紫外線硬化型インクジェットプリンター（岩崎通信機製  ラベルマイスター  ＥＭ−２５０Ｗ）を用いて、紫外線硬化型インクジェットインク（岩崎通信機製  ラベルマイスターインク  シアン  ＬＭ−Ｃ）を、所定のパターンで印刷することにより、印刷部を形成した。
【０１２０】
［４］印刷体の製造
前記各実施例および比較例のラミネートフィルムを、粘着剤層が前記被着体の印刷部に対向するように積層し、その後、質量２ｋｇのゴムローラを１往復させて圧着することにより、各印刷体を作製した。
【０１２１】
［５］曲面部を有する被着体に対する粘着力
前記各印刷体を、幅２０ｍｍ長さ２５ｍｍの大きさに切断し、剥離ライナーを剥離し、直径１０ｍｍの円柱状のガラス棒の周面（曲面部）に貼着した。
【０１２２】
その後、４０℃、相対湿度７０％の環境下に４８時間放置し、ラミネートフィルムの剥がれの有無を観察し、以下の基準に従い評価した。
【０１２３】
Ａ：ラミネートフィルムの剥がれが全く認められない。
Ｂ：ラミネートフィルムの剥がれがわずかに認められる。
Ｃ：ラミネートフィルムの剥がれが顕著に認められる。
これらの結果を表２に示す。
【０１２４】
【表２】
2019065249.tif 000004
【０１２５】
表２から明らかなように、本発明では、印刷面に対する粘着力（特に、紫外線硬化型のインクジェットインクを用いて形成されたベタ印刷の印刷部や、曲面部に設けられた印刷部に対する粘着力）に優れていた。特に、粘着剤層の表面に対する水の接触角が所定の範囲内の値である場合に、特に高い粘着力が得られた。これに対し、比較例では、満足のいく結果が得られなかった。
【産業上の利用可能性】
【０１２６】
本発明によるミネートフィルムを用いることで、印刷部（紫外線硬化型のインクジェットインクを用いて形成された印刷部）との密着性が優れたものとなり、ラベル等の印刷体として広く利用することができる。
【符号の説明】
【０１２７】
１００…印刷体
１０…ラミネートフィルム
１１…フィルム基材
１２…粘着剤層
２０…被着体
２１…印刷基材
２２…印刷部（印刷層）
２３…第２の粘着剤層
２４…剥離ライナー
【図１】
2019065249.tif 000005
【図２】
2019065249.tif 000006
【図３】
2019065249.tif 000007